(57)【特許請求の範囲】
【請求項１】
Ｍｇ：０．０５〜１．５重量％、Ｚｎ：０．０５〜３．０重量％、Ｐ：０．０００５〜０．１重量％、Ｐｂ：０．０００５〜０．０１５重量％、Ｓ：０．０５重量％以下を含有し、残部がＣｕ及び不可避的不純物からなることを特徴とする電気、電子部品用銅合金。
【請求項２】
Ｍｇ：０．０５〜１．５重量％、Ｚｎ：０．０５〜３．０重量％、Ｐ：０．０００５〜０．１重量％、Ｓｎ：０．００５〜１．０重量％、Ｐｂ：０．０００５〜０．０１５重量％、Ｓ：０．０５重量％以下を含有し、残部がＣｕ及び不可避的不純物からなることを特徴とする電気、電子部品用銅合金。
【請求項３】
Ｍｇ：０．０５〜１．５重量％、Ｚｎ：０．０５〜３．０重量％、Ｐ：０．０００５〜０．１重量％、Ｐｂ：０．０００５〜０．０１５重量％、Ｓ：０．０５重量％以下を含有し、さらにＣｒ：０．００１〜０．５重量％、Ｍｎ：０．００１〜０．５重量％のうちいずれか一方又は双方を含有し、残部がＣｕ及び不可避的不純物からなることを特徴とする電気、電子部品用銅合金。
【請求項４】
Ｍｇ：０．０５〜１．５重量％、Ｚｎ：０．０５〜３．０重量％、Ｐ：０．０００５〜０．１重量％、Ｓｎ：０．００５〜１．０重量％、Ｐｂ：０．０００５〜０．０１５重量％、Ｓ：０．０５重量％以下を含有し、さらにＣｒ：０．００１〜０．５重量％、Ｍｎ：０．０１〜０．５重量％のうちいずれか一方又は双方をＳｎ、Ｃｒ、Ｍｎの合計が１．０重量％以下となるように含有し、残部がＣｕ及び不可避的不純物からなることを特徴とする電気、電子部品用銅合金。
【請求項５】
結晶粒径が２０μｍ以下であることを特徴とする請求項１〜４のいずれかに記載された電気、電子部品用銅合金。
【請求項６】
ばね限界値：３０ｋｇｆ／ｍｍ2以上、応力緩和率：１６０ ℃にて３５％以下、導電率：４０％ＩＡＣＳ以上、耐熱温度：３５０℃以上の材料特性値を有することを特徴とする請求項５に記載された電気、電子部品用銅合金。
【請求項７】
請求項１〜４のいずれかに記載された組成の銅合金を、最終冷間加工後又は最終冷間加工したものを電気、電子部品に成形後、１００〜４５０℃の温度で１０秒〜５時間加熱し、結晶粒径：２０μｍ以下、ばね限界値：３０ｋｇｆ／ｍｍ2以上、応力緩和率：１６０℃にて３５％以下、導電率：４０％ ＩＡＣＳ以上、耐熱温度：３５０℃以上の材料特性値を有する電気電子部品用銅合金を得ることを特徴とする電気、電子部品用銅合金の製造方法。
【発明の詳細な説明】
【０００１】
【発明の属する技術分野】
本発明は、端子、コネクタ又は半導体用リードフレームなどの電気、電子部品に用いられる銅合金に関し、特に、高強度、高導電性を備え、さらに、ばね限界値、応力緩和特性、金型摩耗性、耐マイグレーション性に優れる電気、電子部品用銅合金に関する。
【０００２】
【従来の技術】
従来、高強度、高導電性を必要とする電気、電子部品用銅合金としては、Ｃｕ−Ｍｇ、Ｃｕ−Ｓｎ−Ｐ等の銅合金が用いられてきた。
一方、近年、民生用・産業用電気機器及び自動車等に搭載されている電気、電子部品は急速に小型化が進んでおり、使用環境も厳しくなっている。たとえば、自動車用電気部品（特にエンジン回り品）等は、使用中の温度が約１５０℃以上に達することがあり、これらの部品に使用される銅合金の端子、コネクター部品に対しては、高温での強度、特にばね特性の維持や応力緩和特性の向上が強く要求されている。
【０００３】
さらに、これらの部品を実装する配線回路（ブスバー平面板、プリント配線板）もその影響を受けて高密度化、多層化となるため、リード間隔は狭くなり、従来の材料では金属の電気化学的なマイグレーションが生じて絶縁性が低下する問題が起きている。即ち、電極間に結露等が起こると金属元素がイオン化し、このイオン化した金属元素がクーロンフォースにより陰極に移動して析出し、めっき（電析）と同じように陰極から樹脂状に金属結晶が成長して陽極側まで達し短絡する現象である。
【０００４】
また、これらの電子、電気部品は多くの場合、銅合金板材からプレス打抜き（スタンピング加工）成型される。最近、プレス打抜き製品の品質要求及びその生産性を向上させるために、打抜き後の端子のバリやだれの発生が少なく、かつ打抜きプレスの金型の磨耗が少ない（金型寿命が長い）銅合金素材の開発要求が高くなっている。
【０００５】
【発明が解決しようとする課題】
本発明は、従来の電気、電子部品用銅合金の上記問題点に鑑み、種々の要求に応えるべくなされたもので、高強度、高導電性を備え、さらに、ばね限界値、応力緩和特性、金型摩耗性、耐マイグレーション性に優れる電気、電子部品用銅合金を得ることを目的とする。
【０００６】
【課題を解決するための手段】
本発明に係る電気、電子部品用銅合金は、Ｍｇ：０．０５〜１．５重量％、Ｚｎ：０．０５〜３．０重量％、Ｐ：０．０００５〜０．１重量％，Ｐｂ：０．０００５〜０．０１５重量％、Ｓ：０．０５重量％以下を含有し、必要に応じてさらに、Ｓｎ：０．００５〜１．０重量％、Ｃｒ：０．００１〜０．５重量％、Ｍｎ：０．０１〜０．５重量％のうちいずれかを含有し、残部がＣｕ及び不可避的不純物からなることを特徴とする。Ｓｎを含み、かつＣｒとＭｎのうちいずれか一方又は双方を含む場合、Ｓｎ、Ｃｒ、Ｍｎの合計を１．０重量％以下とする。この銅合金は、結晶粒径２０μｍ以下のとき、優れた強度、ばね限界値及び応力緩和率を示す。
【０００７】
上記の銅合金は、最終冷間加工後又は最終冷間加工したものを電気、電子部品に成形後、１００〜４５０℃の温度で１０秒〜５時間加熱することで、結晶粒径２０μｍ以下のとき、ばね限界値：３０ｋｇｆ／ｍｍ2以上（室温）、応力緩和 率：１６０℃にて３５％以下、導電率：４０％ＩＡＣＳ以上、耐熱温度：３５０℃以上の材料特性値を得ることができる。なお、これらの材料特性値の測定手段については後述する。
【０００８】
【発明の実施の形態】
次に、本発明に係る電気、電子部品用銅合金における各添加元素の添加理由及び組成限定理由を説明する。
【０００９】
Ｍｇ：０．０５〜１．５重量％
Ｍｇは銅の導電率を大きく低下させることなく、強度、ばね限界値などの機械的性質を向上させる効果を有する。特に、Ｒ．Ｔ．〜１６０℃の使用温度においてもばね限界値の低下を抑制し、応力緩和特性の向上にも寄与する。また、電圧印加時の銅のマイグレーションの発生を防止する。さらに、Ｓによる熱間脆性を改善する。しかし、その含有量が０．０５重量％未満の場合は上記の効果を得ることができない。
【００１０】
さらに、Ｍｇは銅合金中に含有されるＳとＭｇＳを形成し、銀めっきを行ったとき板材表面のＭｇＳの部分でＡｇが突起状に異常析出する表面欠陥となる。ＡｇめっきによってＡｇの突起を発生させるＭｇ及びＳの含有量は合金系によって異なるが、本合金系においてはＭｇの含有量が０．０５％未満ではＡｇ突起を発生させ易い。以上の理由で、Ｍｇの含有量は０．０５重量％以上でなければならない。
【００１１】
一方、Ｍｇを１．５重量％を超えて含有した場合は電気伝導度、曲げ加工性の低下を招く。従って、Ｍｇの添加量は０．０５〜１．５重量％とした。なお、好ましい範囲は、０．０５〜１．０重量％である。
また、添加されたＭｇは材料の熱処理の際にＳｎよりも優先的に酸化して、表面におけるＳｎの酸化物の生成を抑制する。材料の表面に存在するＭｇを主体とする酸化物は通常の酸洗（硫酸などを使用）で容易に除去できるため、はんだ付け性、めっき性などに優れる効果を合わせ持つ。
【００１２】
Ｚｎ：０．０５〜３．０重量％
Ｚｎは、Ｍｇ同様、電圧が印加された電気、電子部品の極間に水の侵入又は結露等が生じた場合のＣｕのマイグレ−ションを抑制し、漏洩電流を抑制するための必須元素である。さらに、はんだの密着性向上やウイスカー発生を抑制する作用をもつ。Ｚｎ含有量が０．０５重量％未満でははんだの密着性向上やウイスカー発生の抑制効果が小さく、Ｚｎ含有量が３．０重量％を超えた場合は、導電率が低くなり、また応力腐食割れを起こし易くなる。従って、Ｚｎ含有量は０．０５〜３．０重量％とする。なお、Ｚｎの好ましい範囲は０．０５〜２．５重量％である。
また、添加されたＺｎはＭｇと同様に、材料の熱処理においてＳｎよりも優先的に酸化して表面におけるＳｎの酸化物の生成を抑制する。材料の表面に存在するＺｎ及びＭｇを主体とする酸化物は通常の酸洗（硫酸などを使用）で容易に除去できるため、はんだ付け性、めっき性などに優れる効果を合わせ持つ。
【００１３】
Ｐ：０．０００５〜０．１重量％
Ｐは主として鋳塊の健全性向上（脱酸・湯流れ等）に寄与する元素である。Ｐの含有量が、０．０００５重量％未満では、溶湯の脱酸及び湯流れの改善効果が得られず、また、０．１重量％を超えて含有すると熱間加工性の劣化、導電率の低下をもたらし、さらには応力腐食割れが発生しやすくなり、酸化膜の密着性も低下する。従って、Ｐ含有量は０．０００５〜０．１重量％とする。なお、Ｐの好ましい範囲は０．０００５〜０．０５重量％である。
【００１４】
Ｐｂ：０．０００５〜０．０１５重量％
Ｐｂは、プレス打抜き時の金型の摩耗性を著しく改善する。その含有量が０．０００５重量％未満では所望の改善効果が得られず、０．０１５重量％を超えて含有しても、含有量に見合う改善効果は得られず、かえって熱間加工性を低下させる。従って、Ｐｂの含有量は０．０００５〜０．０１５重量％とする。なお、Ｐｂの好ましい範囲は、０．０００５〜０．０１重量％である。
【００１５】
Ｓ：０．０５重量％以下
Ｓは溶解雰囲気、炉材、原料、スクラップなどから混入する元素であり、鋳塊においては粒界に存在して粒界の強度を低下させるため熱間加工性を低下させる。また、本合金はＭｇを含有するためＳと高融点で安定なＭｇ化合物を形成し、熱間加工性が改善されるが、その含有量が０．０５重量％を越すと、Ｍｇを１．５重量％含有しても熱間加工性が低下し、さらには組織中に大量のＭｇＳが形成され、材料の耐熱性及び応力緩和特性を低下させる。また、Ｍｇ含有量が０．０５重量％未満のときには、材料にＡｇめっきを行ったときＡｇの突起が発生しやすくなる。したがって、Ｓの含有量は０．０５重量％以下とする。好ましくは０．００５重量％以下である。
【００１６】
Ｃｒ：０．００１〜０．５重量％
Ｍｎ：０．００１〜０．５重量％
Ｃｒ及びＭｎは材料の耐熱性及びＲＴ〜１６０℃における応力緩和特性の向上に寄与する元素である。しかし、いずれも０．００１重量％未満では上記の効果が得られない。一方、Ｃｒを０．５重量％を超えて含有するとＣｒの酸化物が大量に発生して良好な鋳塊が得られず、また組織中に粗大なＣｒの晶出物が発生してスタンピングの金型摩耗を激しくし、曲げ加工性、伸びを低下させる。また、Ｍｎを０．５重量％を超えて含有すると、はんだ耐熱剥離性が劣化すると共に導電率も低下する。従ってＣｒ：０．００１〜０．５重量％、Ｍｎ：０．００１〜０．５重量％のうちいずれか一方又は双方を添加することとした。なお、Ｃｒの好ましい範囲は０．００１〜０．２重量％、Ｍｎの好ましい範囲は０．００１〜０．０５重量％である。
【００１７】
Ｓｎ：０．００５〜１．０重量％
Ｓｎは、Ｍｇとの共添によって強度をさらに向上させる元素であり、必要に応じて添加される。その含有量が０．００５重量％未満では効果が得られず、また、１．０重量％を超えて含有すると導電率の低下を招く。従って、Ｓｎの添加量は０．００５〜１．０重量％とした。好ましい範囲は０．００５〜０．８重量％である。なお、ＣｒとＭｎの何れか一方又は双方とＳｎを共に添加する場合、導電率の観点から合計を１重量％以下、好ましくは０．８重量％以下とする。
【００１８】
なお、銅合金中には不可避的不純物として、Ｆｅ、Ｓｉ、Ａｌ、Ｎｉ、Ｂ、Ｔｉ及びＺｒ等の元素が原料として用いるスクラップ等から混入することがあるが、これらの元素の総含有量が０．５重量％以下、個別には０．０５重量％以下であれば、本合金の機械的性質、導電率、耐マイグレーション性、プレス加工性に悪影響を及ぼすおそれはないのでこの範囲の含有は許容される。
【００１９】
本発明に係る銅合金は、通常の製造方法により製造することができる。具体的 には、連続鋳造によって作製したスラブを熱延し、その後冷延と中間焼鈍を組合わせて所定の厚さの薄板とする。あるいは、熱間圧延によらず横型連続鋳造で作製した１０〜３０ｍｍの薄スラブを用い、これを冷延と熱処理を組合わせた工程で薄板とする方法でも製作可能である。
【００２０】
本発明に係る銅合金は熱間加工性、冷間加工性とも良好で、製造に伴う割れなどの問題はほとんど発生しない。また、この合金は析出硬化型合金でないため、中間焼鈍にはバッチ式、連続式のどちらを採用してもよい。中間焼鈍はバッチ炉を用いた場合は３５０〜６００℃×１〜５時間（材料の到達温度と到達後の保持時間）、連続焼鈍炉を用いた場合は４００〜８５０℃の雰囲気で１０秒〜３００秒加熱（材料の到達温度と到達後の保持時間）することによって目的を達成できる。これらの中間焼鈍によって材料は再結晶するが、本合金に良好なプレス打抜き性及び曲げ加工性を与えるために、中間焼鈍後の材料の結晶粒径は３０μｍ以下とすることが望ましい。
【００２１】
また、中間焼鈍後の最終冷間圧延加工によって材料の強度が向上し、延性が低下する。目的とする強度、伸びの値によって加工率が決定されるが、通常は５〜９０％の最終加工率が採用され、最終的に結晶粒径は２０μｍ以下とされる。この最終加工のあと、さらにばね限界値の向上や延性の回復を目的とする熱処理を行ってもよい。この熱処理の方式としてバッチ式、連続式のどちらを採用しても目的とする最終特性を得ることが可能である。
【００２２】
最終冷間加工後の熱処理は、１００〜４５０℃の温度で１０秒〜５時間行われる。この加熱により転位の再配列が発生し、材料内部の残留応力が均質化され、ばね限界値、応力緩和特性の向上、延性の回復、曲げ性の向上、疲労強度の向上、プレス加工後の材料の寸法精度の向上と歪の減少などの効果が認められる。なお、この熱処理により結晶粒径はほとんど変化しない。この熱処理は、端子、リードフレーム等の電気、電子部品に成形した後、行ってもよい。
【００２３】
この加熱温度が１００℃未満では上記の特性向上は認められず、４５０℃を越えると軟化し、強度低下が大きくなる。また、加熱時間が１０秒未満ではその効果は得られず、５時間を超えて加熱しても上述の効果が飽和してしまい、不経済である。従って、加熱温度：１００〜４５０℃、加熱時間：１０秒〜５時間とする。好ましくは、加熱温度：２００〜４００℃、加熱温度：３０秒〜３時間である。
【００２４】
本発明に係る銅合金に加工率５〜９０％の最終の冷間加工後、前記の条件で熱処理を行うことによって、ばね限界値：３０ｋｇｆ／ｍｍ2以上、応力緩和率： １６０℃にて３５％以下、導電率：４０％ＩＡＣＳ以上、耐熱温度：３５０℃以上の材料特性値を有する銅合金が製造でき、リードフレーム、端子、コネクターなどの電気、電子部品用として最適な特性を持つ。なお、この銅合金に錫めっきを行って、例えば端子材として用いる場合、めっき後のリフロー処理をこの熱処理と兼ねて行うことができる。
【００２５】
【実施例】
以下、本発明の実施例について比較例と比較してその特性を説明する。
［実施例１］
下記表１及び表２に示す組成の銅合金を、電気炉により大気中で木炭被覆下で溶解し、厚さが１５０ｍｍ、幅が５００ｍｍ、長さが３０００ｍｍの鋳塊を溶製した。このようにして溶製した鋳塊を８００〜８５０℃に１時間加熱後、熱間圧延して厚さ１５ｍｍに仕上げた。
【００２６】
次に、上記熱間圧延材の表面の酸化スケ−ルをフライスで除去した後、冷間圧延し、４２５〜５７５℃で２時間の焼鈍を行い、その後７０％の最終冷間圧延を行って０．２５ｍｍの冷間圧延材を作製した。この薄板から各種試験片を加工し、以下の試験を実施した。
【００２７】
（ばね限界値）
ＪＩＳＨ３１３０に基づき、モーメント式試験により永久たわみ量を測定し、Ｒ．Ｔ．及び１５０℃におけるＫｂ0.1を算出した。
（応力緩和特性）
図１及び図２に示すように、幅１０ｍｍの試験片１を片持ち梁式にて、長さ（ｌ）８０ｍｍの位置に耐力の８割の曲げ応力を負荷し、応力を負荷した状態で１６０℃×１０００Ｈｒ保持した後、応力の負荷を取り除く。応力を負荷したときの負荷点での試験片のたわみ量（δ）と、応力を取り除いたときの変位量（ε1） を測定し、次式により応力緩和率を算出した。
応力緩和率（％）＝（ε1／δ）×１００
なお、曲げ応力（σ）は次式で計算される。
σ＝（３・Ｅ・ｔ・δ）／（２・ｌ2）
ただし、
σ：曲げ応力＝耐力×０．８
Ｅ：試験片のヤング率（Ｎ／ｍｍ2）
ｔ：試験片の板厚＝０．２５ｍｍ
【００２８】
（機械的強度）
引張強さ、伸びは試験片の長手方向を圧延方向に平行としたＪＩＳ５号試験片にて測定した。
（導電率）
ＪＩＳＨ０５０５に基づいて測定した。
（Ａｇめっき性）
Ａｇめっき性は、シアン系Ａｇめっきを厚さ１μｍ行ったときに、局所的に厚さが厚くなる現象（突起）の有無を実体顕微鏡で観察した。
【００２９】
（結晶粒径）
結晶粒径の測定は試料の組織が繊維状組織となっていないときは圧延方向に平行な断面においてＪＩＳＨ０５０１の伸銅品結晶粒度試験方法に従い、また試料の組織が繊維状となっているときは圧延方向に平行な断面において板厚方向の結晶粒の寸法を測定した。同一試料に対して５視野の観察を行い、その平均値を各試料の結晶粒径とした。本発明の合金は中間焼鈍により再結晶したとき結晶粒径がほぼ均一な整粒組織となるため、最終冷間加工の加工率によらず同一試料では異なる部位を観察しても結晶粒径の差はほとんどなかった。
【００３０】
（はんだ耐熱剥離性）
６Ｓｎ／４Ｐｂはんだを２４５±５℃×５秒にてはんだ付けした後、１５０℃のオーブンで１０００Ｈｒまで加熱した。この試験片を曲げ半径０．２５ｍｍで１８０゜曲げ戻しにて加工を加え、加工部のはんだが剥離するか観察した。
（耐熱温度）
試料を２００〜６００℃に５分保持後、水焼入れした試料の硬さを測定し、初期硬さの８割を有する温度を耐熱温度とした。
【００３１】
（耐マイグレーション性）
幅３．０ｍｍ、長さ８０ｍｍの試験片を採取した。この試験片を２枚１組とし供試した。第３図及び第４図は、上記試験片を使用して漏洩電流を測定する試験方法の説明図である。第３図及び第４図において、２ａ、２ｂは試験片、３は厚さ１ｍｍのＡＢＳ樹脂、３ａはこのＡＢＳ樹脂３に形成された穴、４はこのＡＢＳ樹脂３の押え板である。５は押え板４を押圧固定するため表面に絶縁塗料を塗布したクリップ、６はバッテリ−、７は電線である。試験片２ａ、２ｂは端部に電線７が接続されている。
第３図及び第４図に示す２枚の試験片２ａ、２ｂにバッテリ−６から直流電流１４Ｖを印加して、水道水中に５分間浸漬した後、続いて１０分間乾燥する乾燥試験を５０回行い、その間の最大漏洩電流を高感度レコ−ダ−（図示せず）で測定した。
【００３２】
（打抜加工性）
１６ピンのリ−ドフレ−ムを連続打抜きし、打抜かれたリードフレームのバリが０．０２ｍｍになり、金型の再研磨が必要となるストロ−ク数を測定した。
【００３３】
銅合金組成を表１、表２に、特性評価結果を表３、表４に示す。
【００３４】
【表１】
0003904118.tif 000002
【００３５】
【表２】
0003904118.tif 000003
【００３６】
【表３】
0003904118.tif 000004
【００３７】
【表４】
0003904118.tif 000005
【００３８】
表３の結果から明らかなように、本発明に規定する組成をもつNo.１〜No.７は、高強度と高導電率を兼ね備えているとともに、良好な耐マイグレーション性、プレス打抜加工性、はんだ耐熱剥離性、Ａｇめっき性を有している。さらに、No.８、No.９、No.２６は、Ｓｎの添加により引張強さ、ばね限界値及び応力緩和 特性が一段と向上している。
これに対し、No.１０〜No.１２はNo.１〜No.３と化学成分は同じであるが、結晶粒径が３０μｍと大きいため、引張強さ及びばね限界値が低く、応力緩和率が劣っている。
【００３９】
また、比較合金No.１３は、Ｍｇ含有量が本発明の規定範囲を超えているため 導電率が劣り、No.１４は、反対にＭｇ含有量が本発明の規定範囲に満たないた め、機械的性質に劣り、耐熱温度も低い。
比較合金No.１５は、Ｚｎ含有量が本発明の規定範囲を超えているため導電率 が劣り、さらに応力腐食割れを起こしやすくなる。No.１６は、Ｚｎ含有量が規 定範囲に満たないため、はんだ耐熱剥離性が劣っている。
【００４０】
比較合金No.１７は、Ｐ含有量が本発明の規定範囲を超えているため導電率が 劣っており、No.１８は、反対にＰ含有量が規定範囲に満たないため、造塊時の 湯流れが悪く、鋳塊の表面に酸化物の巻込みが発生して良好な鋳塊を得られず、後の試験を断念した。
比較合金No.１９は、Ｐｂ含有量が本発明の規定範囲を超えており、熱間圧延 時に割れが発生したため、後の試験を断念した。
比較合金No.２０は、Ｐｂ含有量が本発明の規定範囲に満たないため、打抜き 加工性に劣っている。
【００４１】
比較合金No.２１は、Ｃｒ含有量が本発明の規定範囲を超えており、溶解時、 Ｃｒの酸化物が大量に発生して良好な鋳塊が得られなかったので、熱間圧延を断念した。
比較合金：No.２２は、Ｓｎ含有量が請求範囲を超えており、機械的性質は向 上しているが、導電率が４０％ＩＡＣＳを下回っている。
【００４２】
比較合金No.２３は、Ｍｇ及びＺｎ含有量が本発明の規定範囲に満たないため 、強度が低く、耐マイグレーション性においても最大漏洩電流値が３．１２Ａと高く、さらに、応力緩和特性及びはんだ耐熱剥離性にも劣っている。
比較合金No.２４は、Ｓ含有量が本発明の規定範囲を超えており、熱間圧延が 不可能であった。
比較合金No.２５は、Ｍｇ及びＺｎ含有量が本発明の規定範囲に満たないため 強度が低く、耐マイグレーション性においても最大漏洩電流値が３．０４Ａと高く、さらに、応力緩和特性、はんだ耐熱剥離性及びＡｇめっき性にも劣っている。
【００４３】
［実施例２］
表１のNo.２の試料に、３００℃×２０秒（２−１）、２５０℃×２時間（２ −２）、５０℃×２０秒（２−３）、５００℃×２０秒（２−４）、３００℃×５秒（２−５）の低温焼鈍を施した後の特性評価結果を表５に示す。
【００４４】
【表５】
0003904118.tif 000006
【００４５】
表５の結果より、本発明に規定する条件で低温焼鈍を行ったNo.２−１及び２ −２は、ばね限界値及び応力緩和特性が向上するとともに、耐マイグレーション性、プレス打抜加工性及びはんだ耐熱剥離性も良好である。
これに対し、焼鈍温度が低いNo.２−３は、ばね限界値、応力緩和特性の向上 が認められず、焼鈍温度が高いNo.２−４は、強度、ばね限界値が低下し、焼鈍 時間が短いNo.２−５は、ばね限界値、応力緩和特性の向上が認められない。
【００４６】
［実施例３］
表１のNo.２の組成の合金及びNo.２４の組成の合金を、厚さ２０ｍｍ、幅６４０ｍｍの薄スラブコイルに水平連鋳し、７００℃で６時間均質化処理を行った。均質化処理後、材料表面の酸化スケ−ルをフライスで除去して冷間圧延し、５００℃で２時間の焼鈍を行った。その後７０％の冷間圧延を行って０．２５ｍｍの薄板とし、その後３００℃で２０秒間の低温焼鈍を行った。
作製した薄板から試験片を採取し、実施例１と同じ試験を実施した。試験結果を表６に示す。
【００４７】
【表６】
0003904118.tif 000007
【００４８】
本発明合金No.２−６は、高強度と高導電率を兼ね備えているとともに、良好 な耐マイグレーション性、プレス打抜加工性、はんだ耐熱剥離性を有している。一方、比較例合金No.２４−２は、熱延しなかったため薄板に加工可能であった が、Ｓ含有量が多いため大量のＭｇＳが形成され、耐熱性が低く、応力緩和率が大きい。
【００４９】
【発明の効果】
本発明によれば、ばね限界値をはじめとする機械的性質、応力緩和特性及びＡｇめっき性に優れ、かつ高い導電率を合わせ持つ電気、電子部品用銅合金を得ることができる。また、Ｃｕのマイグレ−ション現象が抑制されるため、電極間の短絡がなく、さらにプレス打抜加工性に優れるため、金型寿命が延長され、金型交換に要するコストを低減することができる。
【図面の簡単な説明】
【図１】応力緩和率特性を評価する方法を説明するための斜視図である。
【図２】その側面図である。
【図３】最大漏洩電流の測定方法を説明するための平面図である。
【図４】そのＸ−Ｘ断面図である。
【符号の説明】
１、２ａ、２ｂ  試験片
【図１】
0003904118.tif 000008
【図２】
0003904118.tif 000009
【図３】
0003904118.tif 000010
【図４】
0003904118.tif 000011